(57)【要約】【課題】高速に乾燥しても乾燥後の塗工層に亀裂が生じず、かつポットライフの長いインクジェット記録媒体用塗工組成物、および該塗工組成物を用いたインクジェット記録媒体を提供する。【解決手段】インクジェット記録媒体用塗工組成物に、平均粒径１μｍ以下の無機顔料、ポリビニルアルコール、ホウ酸、酢酸またはギ酸、および乳酸を含有せしめる。基材上にこの塗工組成物を塗工し、揮発分を乾燥除去してインクジェット記録媒体を得る。【選択図】  なし【特許請求の範囲】
【請求項１】
（１）粒子径１μｍ以下の無機顔料、（２）ポリビニルアルコール、（３）ホウ酸、（４）酢酸またはギ酸、および（５）乳酸  を含有することを特徴とするインクジェット記録媒体用塗工組成物。
【請求項２】
基材上に、（１）粒子径１μｍ以下の無機顔料、（２）ポリビニルアルコール、（３）ホウ酸、（４）酢酸またはギ酸、および（５）乳酸  を含有する塗工組成物を塗工し、該塗工組成物中の揮発分を乾燥させて製造されることを特徴とするインクジェット記録媒体。
【発明の詳細な説明】
【技術分野】
【０００１】
本発明は、インクジェット記録媒体用塗工組成物、特に高速に乾燥せしめることができ、かつポットライフの長いインクジェット記録媒体用塗工組成物と、該塗工組成物を使用して製造されるインクジェット記録媒体に関する。
【背景技術】
【０００２】
近年、インクジェットプリンタの技術が急速に進歩し、一般的な銀塩写真法によるものと同等以上の画像品質を有する記録物が得られるようになってきた。これに伴い、インクジェット用の記録媒体にも、銀塩写真法に用いられるものと同等の質感を有するものが求められている。このような要求を満たすインクジェット記録媒体として、紙やプラスチックフィルム等の基材上に、多孔質のインク吸収層を設けた記録媒体が用いられている。
【０００３】
基材上に多孔質のインク吸収層を設けるためには、粒子径が例えば１μｍ以下の微細な無機顔料とバインダーを適宜混合した組成物を塗工し、該組成物の溶媒を乾燥除去して無機顔料とバインダーからなる塗工層を形成させることが行われている。しかし、このような方法で塗工層を形成させる場合、乾燥時の体積収縮に起因する内部応力のため乾燥後の塗工層に亀裂が生じてしまう。これを避ける方法として、塗工組成物を基材上に塗工した後、該組成物に含まれるバインダーを架橋することで亀裂を抑制することが提案されており、その一例としては、特許文献１で提案されている、アルミナ水和物、ポリビニルアルコールとホウ酸またはホウ酸塩を含有したインクジェット記録媒体用の塗工組成物が挙げられる。さらに、特許文献２に記載されているように、インクジェット記録媒体用の塗工組成物がアルミナ水和物を含む場合には、解膠剤として酸を添加することで、優れた性能を有するインクジェット記録媒体が得られることが知られている。
【０００４】
しかし、本発明の発明者が試験したところによれば、これらの文献で提案されている塗工組成物は、基材上に塗工後急速に乾燥した場合、乾燥工程で亀裂が生じるものであった。すなわち、各種の記録媒体の製造において、乾燥工程に要する時間は長くても３分を超えないことが望まれ、かかる時間での乾燥を行うために１００℃以上の熱風乾燥機が用いられるのに対し、特許文献１の実施例では６５℃のオーブン中で乾燥を行っており、このような条件では５分間を超える乾燥時間が必要となる。また特許文献２の実施例では１５〜３０分間かけて、基材上に塗工された組成物を乾燥させている。すなわち、これら従来の技術によるインクジェット記録媒体の製造は極めて生産性の低いものであった。
【０００５】
本発明の発明者がさらに試験したところによれば、酸として酢酸またはギ酸を用い、かつ塗工組成物の含有するホウ酸の量を多くすることで、急速に乾燥させても亀裂を生じることのない塗工組成物を得ることはできた。しかしこれによって得られた塗工組成物はポットライフが短い、すなわち短時間でゲル化してしまうようなものであった。このような塗工組成物、すなわちポットライフが１０分未満であるような塗工組成物を用いて製造を行う場合、塗工装置内部の滞留箇所で塗工組成物がゲル化しやすく、これに起因する塗工欠陥等を回避するためには塗工装置を頻繁に洗浄する必要がある。さらに、塗工組成物のポットライフが極端に短い場合、塗工装置の流路系が閉塞してしまい、洗浄のため長時間にわたり製造を中断しなければならなくなることさえある。
【０００６】
一方、酸として乳酸を用いた場合には、塗工組成物の含有するホウ酸の量を多くしてもポットライフの長い塗工組成物を得ることはできた。しかしこの塗工組成物は、基材上に塗工後急速に乾燥した場合、乾燥工程で亀裂が生じるものであった。また、酸として塩酸、硝酸などを用いた場合には、塗工組成物の含有するホウ酸の量を多くすると、得られた塗工組成物のポットライフが短くなり、しかも基材上に塗工後急速に乾燥した場合、乾燥工程で亀裂が生じるものであった。
【特許文献１】特開平７−７６１６１号公報
【特許文献２】特開２００４−２５８５０号公報
【発明の開示】
【発明が解決しようとする課題】
【０００７】
本発明の目的は、実現が従来困難であった、急速乾燥が可能で、かつポットライフの長いインクジェット記録媒体用塗工組成物と、該塗工組成物を用いたインクジェット記録媒体を提供することにある。
【課題を解決するための手段】
【０００８】
この課題に対し検討を行った結果、（１）粒子径１μｍ以下の無機顔料、（２）ポリビニルアルコール、（３）ホウ酸、（４）酢酸またはギ酸  を含有する塗工組成物に、さらに（５）乳酸を含有せしめることによって、高速乾燥が可能で、かつポットライフの長いインクジェット記録媒体用塗工組成物が得られた。
【０００９】
さらに、基材上にこれらの塗工組成物を塗工し、塗工組成物の揮発分を揮発乾燥させることで、表面光沢およびインクジェット記録適性に優れ、高速かつ安定に製造できるインクジェット記録媒体が得られる。
【発明の効果】
【００１０】
本発明により、従来問題であったインクジェット記録媒体の生産性を向上することができる。
【発明を実施するための最良の形態】
【００１１】
本発明において、粒子径１μｍ以下の無機顔料とは、その分散液をガラス等の適切な基板上に散布し、走査型電子顕微鏡で観察したときに、観察される粒子の個数の９０％以上が長辺１μｍ以下である無機顔料を指す。その種類は特に制限されないが、いくつかの例を挙げると、ゲル法シリカ、沈降法シリカ、気相法シリカ、コロイダルシリカ、擬ベーマイト、気相法アルミナ等を用いることができる。これらのうち、擬ベーマイト、気相法アルミナ、γ−アルミナ、表面にアルミニウム化合物を吸着させたコロイダルシリカ等、表面に正電荷を有する顔料が、本発明において必須の成分として含有される揮発性の酸の存在下で安定した分散状態を維持できることから好ましく使用される。
【００１２】
また、該無機顔料のＢＥＴ法による比表面積がある程度以上あると、インクジェットインクに含まれる染料がより強固に定着し、印刷画像の高い耐水性が得られることから好ましい。一方該比表面積が大きすぎると、インクの吸収性が低下することがあるから好ましくない。具体的には、該無機顔料のＢＥＴ法による比表面積は８０〜６００ｍ２／ｇであることが好ましく、１２０〜４００ｍ２／ｇであることがより好ましい。
【００１３】
さらに、該無機顔料の粒子径が１００ｎｍ以上であると、より高速で乾燥しても塗工層に亀裂が生じにくくなることから好ましい。なお、ここで粒子径が１００ｎｍ以上とは、その分散液をガラス等の適切な基板上に散布し、走査型電子顕微鏡で観察したときに、観察野において粒子が占める面積の８０％以上を、長辺１００ｎｍ以上の粒子が占める状態を指す。
【００１４】
本発明におけるポリビニルアルコールとしては、７０ｍｏｌ％から１００ｍｏｌ％までの種々のけん化度のポリビニルアルコールが使用できる。またシリル基、カルボキシル基、アミノ基、アセトアセチル基等種々の官能基を導入したり、エチレン等他の繰り返し単位をランダム的、グラフト的、またはブロック的に導入した変性ポリビニルアルコールも使用することができる。本発明におけるポリビニルアルコールの添加量は、少なすぎると乾燥時に亀裂が生じたり、形成されるインクジェット記録媒体の表面強度が不足することがある。一方、ポリビニルアルコールの添加量が多すぎるとインク吸収性が低下することがある。具体的には、ポリビニルアルコールの添加量は粒子径１μｍ以下の無機顔料の２〜６０質量％であることが好ましく、４〜３０質量％であることがより好ましい。
【００１５】
本発明に使用するポリビニルアルコールは、その水溶液の粘度が高いもののほうが、塗工された塗工組成物の乾燥時に亀裂が生じにくくなるので、その添加量を減少させることができ、結果としてインク吸収性を向上させることができることから好ましい。しかし反面、その水溶液の粘度が高過ぎると、本発明により得られる塗工組成物の粘度が高くなりすぎて塗工操作が困難になることがあるから好ましくない。具体的には、ＪＩＳ  Ｚ８８０３に基づき２５℃においてウベローデ粘度計を使用して測定される固形分濃度４質量％の水溶液の粘度が２５〜４００ｍＰａ・秒であることが好ましく、５０〜２００ｍＰａ・秒であることがより好ましい。これらのポリビニルアルコールは、その１種を単独で用いても良いし、けん化度、粘度、変性などが異なる２種以上を組み合わせて用いても良い。
【００１６】
本発明におけるホウ酸の添加量は、多すぎると塗工組成物のポットライフが短くなることがあり、少なすぎると高速乾燥されたときに塗工斑や亀裂が生じることがあるから好ましくない。具体的には、ポリビニルアルコールに対して２〜１００質量％とすることが好ましく、４〜５０質量％とすることがより好ましい。
【００１７】
本発明において、酢酸またはギ酸は、その１種を単独で用いても良く、また双方を組み合わせて用いても良い。これらの酸の添加量は、少なすぎると塗工組成物のポットライフが十分に長くならないことがあるから好ましくない。一方、これらの酸の添加量を非常に多くしても、さらなるポットライフの改善は見られず、反面乾燥工程からの排気が臭気の問題を発生させることがあるから好ましくない。具体的には、酢酸またはギ酸の添加量は、ホウ酸の５０ｍｏｌ％以上でかつ塗工組成物の２０質量％以下であることが好ましく、ホウ酸の１００ｍｏｌ％以上でかつ塗工組成物の１０質量％以下であることがさらに好ましい。
【００１８】
本発明において、乳酸の添加量は、少なすぎると塗工組成物のポットライフが十分に長くならないことがあり、多すぎると形成される塗工層に亀裂が生じることがあるから好ましくない。具体的には、本発明における乳酸の添加量は、ホウ酸の５〜２００ｍｏｌ％でかつ酢酸またはギ酸の１００ｍｏｌ％以下であることが好ましく、ホウ酸の１０〜１００ｍｏｌ％でかつ酢酸またはギ酸の５０ｍｏｌ％以下であることがより好ましい。
【００１９】
なお、乳酸は濃厚状態で分子間エステルを形成することがあるが、本発明における乳酸のモル量の算出では、乳酸は分子間エステルを形成していない、すなわちその９０．０８ｇを１ｍｏｌであるとする。
【００２０】
本発明において、酢酸またはギ酸および乳酸に加え、塩酸、硝酸などの酸を併用することも可能である。
【００２１】
本発明の塗工組成物に、ホウ酸よりも速やかにポリビニルアルコールに作用する架橋剤を、塗工組成物のポットライフが短くなりすぎない程度の少量併用することで、さらに高速にインクジェット記録媒体を製造できる。このような架橋剤の例としては、炭酸ジルコニウムアンモニウム等の錯形成性塩、エチレングリコールジグリシジルエーテル等のエポキシ化合物、アジピン酸ジヒドラジドなどのヒドラジン誘導体、ヘキサメチレン−１，６−ビス（１−アジリジンカルボキシアミド）等のアジリジン誘導体等が挙げられ、ホウ酸の１／１００〜１／２モル量を添加することが好ましい。
【００２２】
本発明の塗工組成物には、酢酸ビニル樹脂、エチレン−酢酸ビニル共重合樹脂、スチレン−ブタジエン共重合樹脂、スチレン−アクリル共重合樹脂、アクリル樹脂、ウレタン樹脂等、ポリビニルアルコール以外のバインダーを併用することもできる。これらの樹脂のうち、カチオン性ないしノニオン性のものが、本発明において必須の成分として含有される揮発性の酸の存在下で安定した分散状態を維持できることから特に好ましく使用される。
【００２３】
本発明の塗工組成物は、通常、各成分を水中に分散ないし溶解させた水性塗工物の形態で用いられる。また本発明の塗工組成物には、必要に応じて、界面活性剤、消泡剤、増粘剤、色味調整剤、酸化防止剤、紫外線吸収剤など各種の添加剤を添加することもできる。
【００２４】
本発明の塗工組成物を塗工する基材に特に制限は無く、非塗工紙、塗工紙、樹脂被覆紙、プラスチックフィルムなどを用いることができる。これらのうち、緻密な塗工層を有する塗工紙、樹脂被覆紙、プラスチックフィルムなど塗工組成物中の溶媒を吸収し難いものが、塗工組成物中の成分を不均等に吸収してその組成を変化させることがなく、より高品質の塗工層を形成させることから特に好ましく使用される。ただし、本発明の塗工組成物を塗工した基材を、キャスト装置により処理する場合には、透気性を有する支持体がむしろ好ましく使用される。
【００２５】
本発明の塗工組成物を塗工する方法に特に制限は無く、エアナイフコーター、リバースロールコーター、コンマコーター等の塗工方式を用いることもできるが、リップコーター、ダイコーター、カーテンコーターなどの前計量コーターが、得られる塗工層の均一性の点から好ましく使用される。本発明の塗工組成物を基材上に塗工する量に特に制限は無いが、インク吸収性と経済性を両立させるためには通常、固形分として１０〜４０ｇ／ｍ２が塗工される。
【００２６】
本発明の塗工組成物を塗工した後、組成物中の揮発分を揮発させる方法に特に制限は無く、熱風乾燥機、赤外線乾燥機、シリンダー乾燥機等の種々の乾燥装置を用いることができる。また、基材上の塗工組成物が湿潤状態にある間に加熱された鏡面に圧着し、鏡面を塗工層に転写することで光沢面を得ると同時に乾燥を行う、いわゆるキャスト装置を用いることもできる。
【００２７】
本発明の塗工組成物を塗工し、組成物中の揮発分を乾燥させてインクジェット記録媒体を製造した後、さらに、カレンダー装置、キャスト装置などを用いて表面光沢を向上させることもできる。また、これらの装置を用いた処理に先立って、あらかじめ塗工層に水分を付与することで、これら装置による処理の効果を高めることもできる。なお、これらの装置で表面光沢を向上させる場合には、本発明の塗工組成物に、ジメチルオクチルアミン、ジメチルオクタデシルアミン、トリメチルオクチルアンモニウムクロリド、トリメチルオクタデシルアンモニウムクロリド、ステアリン酸、オクチルアルコール、オクタデシルアルコール、カプリル酸、ステアリン酸、流動パラフィン、シリコーン油等の油性物質、およびこれらの分散体等を、離型剤として少量添加することで、より面質が良好な記録媒体が得られるので好ましい。
【００２８】
以下本発明の実施例を示す。
【実施例１】
【００２９】
水３００．００ｇを攪拌しながら、ホウ酸０．６０ｇ（０．００９７ｍｏｌ）、酢酸０．３０ｇ（０．００５０ｍｏｌ）、濃度６０質量％の乳酸０．７５ｇ（乳酸０．４５ｇ＝０．００５０ｍｏｌ）、アルミナ水和物（強熱残量８０．３質量％、比表面積１４６ｍ２／ｇ、結晶型擬ベーマイト）の粉体１００部を添加し、そのまま２時間攪拌して分散・解膠し、アルミナ水和物の分散液を得た。この分散物を水で１００倍に希釈し、ガラス基板上に散布して走査型電子顕微鏡で観察したところ、個数で９０％以上の粒子の長辺が４００ｎｍ以下であり、また長辺１００ｎｍ以上の粒子が観察野中で全粒子が占める面積の８０％以上を占めていた。
【００３０】
このアルミナ水和物の分散液に、けん化度８８．０ｍｏｌ％、固形分濃度４質量％の水溶液の粘度４４ｍＰａ・秒のポリビニルアルコールの固形分濃度１０質量％の水溶液８０．００ｇ（ポリビニルアルコール８．００ｇ）を添加・混合して塗工組成物を得た。この塗工組成物はポリビニルアルコール水溶液の添加後３０分でゲル化した。
【００３１】
［インクジェット記録媒体の作製］
表面を易接着処理した白色ポリエチレンテレフタレートフィルム上に、上で調製した塗工組成物がゲル化する前に乾燥後の塗工量が２０ｇ／ｍ２になるよう、カーテンコーターを使用して塗工した。これを、熱風乾燥機中で乾燥条件を種々変化させ乾燥したところ、乾燥完了まで９０秒以上となるような乾燥温度であれば、乾燥後の塗工層に亀裂が生じなかった。
【実施例２】
【００３２】
酢酸の添加量を０．６０ｇ（０．０１００ｍｏｌ）、濃度６０質量％の乳酸の添加量を１．５０ｇ（乳酸０.９０ｇ＝０．０１００ｍｏｌ）に変更した以外は、実施例１と同様にして塗工組成物を得た。この塗工組成物はポリビニルアルコールの添加後１２０分でゲル化した。またこの塗工組成物から実施例1と同様にしてインクジェット記録媒体を作製したところ、乾燥完了まで１３５秒以上となるような乾燥温度であれば、乾燥後の塗工層に亀裂が生じなかった。
【実施例３】
【００３３】
酢酸の添加量を１．２０ｇ（０．０２００ｍｏｌ）に変更した以外は、実施例２と同様にして塗工組成物を得た。この塗工組成物はポリビニルアルコールの添加後３００分経過してもゲル化しなかった。またこの塗工組成物から実施例1と同様にしてインクジェット記録媒体を作製したところ、乾燥完了まで１５０秒以上となるような乾燥温度であれば、乾燥後の塗工層に亀裂が生じなかった。
【実施例４】
【００３４】
ホウ酸の添加量を１．２０ｇ（０．０１９４ｍｏｌ）、酢酸の添加量を３．００ｇ（０．０５００ｍｏｌ）、固形分濃度６０質量％の乳酸の添加量を１．５０ｇ（乳酸０．９０ｇ＝０．０１００ｍｏｌ）に変更した以外は、実施例１と同様にして塗工組成物を得た。この塗工組成物はポリビニルアルコールの添加後９０分でゲル化した。またこの塗工組成物から実施例1と同様にしてインクジェット記録媒体を作製したところ、乾燥完了まで６０秒以上となるような乾燥温度であれば、乾燥後の塗工層に亀裂が生じなかった。
【実施例５】
【００３５】
［気相法シリカ分散液の調製］
水４００．００ｇを攪拌しながら、ホウ酸４．００ｇ（０．０６４７ｍｏｌ）、固形分濃度５０質量％で４００ｍＰａ・秒の粘度を有するジメチルジアリルアンモニウムクロライド重合体水溶液８．００ｇ（固形分４．００ｇ）、気相法シリカ（ＢＥＴ法による比表面積９０ｍ２／ｇ）１００．００ｇを添加し、ブレード型分散機を使用して予備分散した。得られた予備分散液を高圧ホモジナイザーで処理して、固形分濃度２０．６質量％の気相法シリカ分散液を得た。この分散物を水で１００倍に希釈し、ガラス基板上に散布して走査電子顕微鏡で観察したところ、個数で９０％以上の粒子の長辺が５００ｎｍ以下であり、また長辺１５０ｎｍ以上の粒子が観察野中で全粒子が占める面積の８０％以上を占めていた。
【００３６】
この気相法シリカ分散液に、酢酸４．００ｇ（０．０６６６ｍｏｌ）、濃度６０質量％の乳酸２．００ｇ（乳酸１．２０ｇ＝０．０１３３ｍｏｌ）、けん化度８８．０ｍｏｌ％、固形分濃度４質量％水溶液の粘度４４ｍＰａ・秒のポリビニルアルコールの固形分濃度１０質量％水溶液２００．００ｇ（ポリビニルアルコール２０．００ｇ）を添加・混合して塗工組成物を得た。この塗工組成物はポリビニルアルコール水溶液の添加後９０分でゲル化した。
【００３７】
［インクジェット記録媒体の作製］
表面を易接着処理した白色ポリエチレンテレフタレートフィルム上に、上で調製した塗工組成物がゲル化する前に乾燥後の塗工量が１６ｇ／ｍ２になるよう、カーテンコーターを使用して塗工した。これを、熱風乾燥機中で乾燥条件を種々変化させ乾燥したところ、乾燥完了まで６０秒以上となるような乾燥温度であれば、乾燥後の塗工層に亀裂が生じなかった。
【００３８】
［比較例１］
乳酸を添加しなかった以外は、実施例１と同様にして塗工組成物を得たが、この塗工組成物はポリビニルアルコール水溶液の添加直後にゲル化してしまい、インクジェット記録媒体を作製することはできなかった。
【００３９】
［比較例２］
酢酸の添加量を０．６０ｇ（０．０１００ｍｏｌ）にした以外は、比較例１と同様にして塗工組成物を得たが、この塗工組成物はポリビニルアルコール水溶液の添加直後にゲル化してしまい、インクジェット記録媒体を作製することはできなかった。
【００４０】
［比較例３］
酢酸の添加量を３．００ｇ（０．０５００ｍｏｌ）にした以外は、比較例１と同様にして塗工組成物を得た。この塗工組成物はポリビニルアルコールの添加後３分でゲル化した。またこの塗工組成物から実施例1と同様にしてインクジェット記録媒体を作製したところ、乾燥完了まで１５０秒以上となるような乾燥温度であれば、乾燥後の塗工層に亀裂が生じなかった。
【００４１】
［比較例４］
酢酸を添加しなかった以外は、実施例１と同様にして塗工組成物を得た。この塗工組成物はポリビニルアルコールの添加後１分でゲル化した。またこの塗工組成物から実施例1と同様にしてインクジェット記録媒体を作製したところ、乾燥完了まで７５秒以上となるような乾燥温度であれば、乾燥後の塗工層に亀裂が生じなかった。
【００４２】
［比較例５］
濃度６０質量％の乳酸の添加量を１．５０ｇ（乳酸０．９０ｇ＝０．０１００ｍｏｌ）とした以外は、比較例４と同様にして塗工組成物を得た。この塗工組成物はポリビニルアルコールの添加後５分でゲル化した。またこの塗工組成物から実施例1と同様にしてインクジェット記録媒体を作製したところ、乾燥完了まで１２０秒以上となるような乾燥温度であれば、乾燥後の塗工層に亀裂が生じなかった。
【００４３】
［比較例６］
酢酸および乳酸を添加せず、代わりに濃度６０質量％の硝酸１．００ｇ（硝酸０．６０ｇ＝０．００９５ｍｏｌ）を添加した以外は、実施例１と同様にして塗工組成物を得たが、この塗工組成物はポリビニルアルコール水溶液の添加直後にゲル化してしまい、インクジェット記録媒体を作製することはできなかった。
【００４４】
［比較例７］
濃度６０質量％の硝酸の添加量を５．００ｇ（硝酸３．００ｇ＝０．０４７６ｍｏｌ）とした以外は、比較例６と同様にして塗工組成物を得たが、この塗工組成物はポリビニルアルコール水溶液の添加直後にゲル化してしまい、インクジェット記録媒体を作製することはできなかった。
【００４５】
［比較例８］
酢酸を添加せず、代わりに濃度６０質量％の硝酸１．００ｇ（硝酸０．６０ｇ＝０．００９５ｍｏｌ）を添加した以外は、実施例１と同様にして塗工組成物を得た。この塗工組成物はポリビニルアルコール水溶液の添加後１０分でゲル化した。またこの塗工組成物から実施例1と同様にしてインクジェット記録媒体を作製したが、乾燥完了まで６００秒以上となるような乾燥温度にしても乾燥後の塗工層に亀裂が生じた。
【００４６】
［比較例９］
乳酸を添加せず、代わりに濃度６０質量％の硝酸１．００ｇ（硝酸０．６０ｇ＝０．００９５ｍｏｌ）を添加した以外は、実施例１と同様にして塗工組成物を得たが、この塗工組成物はポリビニルアルコール水溶液の添加直後にゲル化してしまい、インクジェット記録媒体を作製することはできなかった。
【００４７】
［比較例１０］
酢酸および乳酸を添加せず、代わりに濃度３６質量％の塩酸１．００ｇ（塩酸０．３６ｇ＝０．００９９ｍｏｌ）を添加した以外は、実施例１と同様にして塗工組成物を得たが、この塗工組成物はポリビニルアルコール水溶液の添加直後にゲル化してしまい、インクジェット記録媒体を作製することはできなかった。
【００４８】
［比較例１１］
濃度３６質量％の塩酸の添加量を５．００ｇ（塩酸１．８０ｇ＝０．０４９４ｍｏｌ）とした以外は、比較例１０と同様にして塗工組成物を得たが、この塗工組成物はポリビニルアルコール水溶液の添加直後にゲル化してしまい、インクジェット記録媒体を作製することはできなかった。
【００４９】
［比較例１２］
酢酸を添加せず、代わりに濃度３６質量％の塩酸１．００ｇ（塩酸０．３６ｇ＝０．００９９ｍｏｌ）を添加した以外は、実施例１と同様にして塗工組成物を得た。この塗工組成物はポリビニルアルコール水溶液の添加後１０分でゲル化した。またこの塗工組成物から実施例1と同様にしてインクジェット記録媒体を作製したが、乾燥完了まで６００秒以上となるような乾燥温度にしても乾燥後の塗工層に亀裂が生じた。
【００５０】
［比較例１３］
乳酸を添加せず、代わりに濃度３６質量％の塩酸１．００ｇ（塩酸０．３６ｇ＝０．００９９ｍｏｌ）を添加した以外は、実施例１と同様にして塗工組成物を得たが、この塗工組成物はポリビニルアルコール水溶液の添加直後にゲル化してしまい、インクジェット記録媒体を作製することはできなかった。
【００５１】
［比較例１４］
乳酸および酢酸を添加しなかった以外は、実施例５と同様にして塗工組成物を得たが、この塗工組成物はポリビニルアルコール水溶液の添加直後にゲル化してしまい、インクジェット記録媒体を作製することはできなかった。
【００５２】
［比較例１５］
乳酸を添加しなかった以外は、実施例５と同様にして塗工組成物を得たが、この塗工組成物はポリビニルアルコール水溶液の添加直後にゲル化してしまい、インクジェット記録媒体を作製することはできなかった。
【００５３】
［比較例１６］
酢酸を添加しなかった以外は、実施例５と同様にして塗工組成物を得た。この塗工組成物はポリビニルアルコールの添加後３分でゲル化した。またこの塗工組成物から実施例1と同様にしてインクジェット記録媒体を作製したところ、乾燥完了まで６０秒以上となるような乾燥温度であれば、乾燥後の塗工層に亀裂が生じなかった。
【００５４】
［評価］
各実施例および比較例３〜５および１６で得られたインクジェット記録媒体は、いずれも良好な表面光沢を有していた。また、これらの記録媒体にインクジェットプリンタで評価画像を印刷したところ、いずれも良好な画像が得られた。
【００５５】
各実施例と比較例３〜５および１６の塗工組成物のポットライフと、乾燥後の塗工層に亀裂が生じない最低の乾燥時間の関係を、図１に示す。ポットライフは長い方が好ましく、乾燥時間は短い方が好ましいが、特に各比較例の如くポットライフが非常に短い場合、連続で操業した場合に塗工装置の流路系を閉塞させるおそれがあり、安定した製造は通常困難である。
【００５６】
各実施例により明らかになるように、本発明により、従来公知の配合では困難であった、ポットライフが長く、かつ乾燥後の塗工層に亀裂を生じない塗工組成物を得ることが可能になった。これは本発明の必須要素である、酢酸またはギ酸を乳酸と併用した場合の極めて特異な作用によるものであり、各比較例により明らかになるように、これらの酸や塩酸、硝酸など各種の酸を単独で使用した場合、およびこれらの酸の本発明以外の組み合わせを用いた場合には実現不可能なものであった。
【図面の簡単な説明】
【００５７】
【図１】各実施例、比較例の塗工組成物のポットライフおよび乾燥後の塗工層に亀裂が生じない最低乾燥時間。
【図１】
2006272938.tif 000002